(57)【特許請求の範囲】
【請求項１】
表面に偽造防止層を設けたスレッドを紙層間に抄き込んだ偽造防止用紙において、該スレッドより表面側に位置する一の紙層又は複数の紙層を抄き合わせてなる紙層と、該スレッドより裏面側に位置する一の紙層又は複数の紙層を抄き合わせてなる紙層とで、不透明度が一致していることを特徴とする偽造防止用紙。
【請求項２】
請求項１記載の偽造防止用紙を用いたことを特徴とする偽造防止印刷物。
【発明の詳細な説明】
【技術分野】
【０００１】
本発明は、偽造防止が要望される分野に好適に用いられるスレッド（ストリップ、フィラメント、糸状物、安全帯片などとも称される）を抄き込んだ偽造防止用紙、およびそれらを利用した有価証券類、紙幣類などの偽造防止印刷物に関する。
【０００２】
より詳しくは、表面に偽造防止層を設けたスレッドを紙層間に抄き込んだスレッド抄き込み紙において、抄き合わせる紙層の不透明度を変化させることで、用紙の表面（オモテ面）及び裏面を観察した際に、スレッドに設けた偽造防止層が表裏同一に視認できるようにしたことを特徴とするスレッド抄き込み紙と、これを利用した偽造防止印刷物に関する。本発明に於いては、偽造防止層としてマイクロ文字やマイクロ画像（以下本発明では両者をあわせて単にマイクロ文字と呼ぶ）を代表的な例として説明する。
【背景技術】
【０００３】
紙層内に、スレッドと呼ばれる糸状物を抄き込んだ「スレッド入り紙」は、偽造防止用紙の一形態として、一般的によく知られている。このスレッドは、周知のように、ベースフィルムの表面に、ホログラム層、金属蒸着層、磁気層、マイクロ文字層、マイクロ画像層、サーモクロミック層、紫外蛍光発色層、干渉色発現層などの偽造防止層を設け、マイクロスリッター加工により製造される。前記スレッド入り紙は、製造に極めて高度な技術を必要とするので偽造防止に大きな効果があり、周知のように各国の紙幣などに多用されている。
【０００４】
前記スレッド入り紙は大きく２種類に分類される。その一つはスレッドが用紙内部に抄き込まれ、用紙表面に露出しないものである。もう一つはスレッドの一部が用紙表面に間欠的に露出した「窓空きスレッド入り紙」と呼ばれるものである。
【０００５】
前者の用紙を製造する方法としては、長網抄紙機のスライス部分における紙料の流れの中にノズルを入れ、ノズルに水を流しながらスレッドを繰り出し、抄紙網に形成され紙層中にスレッドを抄き込む方法（例えば、特許文献１参照。）、長網抄紙機のフローボックスから流出する紙料へスレッドの挿入装置を設置し、空気流でスレッドと紙料を非接触状態としながらスレッドを抄き込む方法（例えば、特許文献２参照。）、２層以上を有した円網抄紙機を使用し、２層以上の抄き合わせで、内壁に凹凸を設けた送管を使用してスレッドを紙層間に送り出し、紙層間にスレッドを抄き込む方法（例えば、特許文献３参照。）などが提案されている。
【０００６】
後者の「窓空きスレッド入り紙」を製造する方法としては、凹凸状に加工した網を円網抄紙機の上網に使用し、スレッドを網表面の凹凸部に接触させながら挿入して窓空き部分にスレッドを抄き込む方法（例えば、特許文献４参照。）や、円網抄紙機を使用して多層抄き合わせ紙を製造する際に、最外層に窓空き部を形成した紙層が位置するようにし、他の紙層は窓空き部を形成しない紙層が位置するようにして抄き合わせ、抄き合わせる際に窓空き部にスレッドが露出するようにスレッドを抄き込む製造方法（例えば、特許文献５参照。）が代表的な製造方法である。
【０００７】
以下、スレッドの代表例として、ベースフィルムの表面に偽造防止層としてマイクロ文字を形成したマイクロ文字入りスレッドについて説明する。その理由としては、マイクロ文字入りスレッドを用いた偽造防止用紙において本発明の効果が最大限に発揮できるからである。
【０００８】
マイクロ文字入りスレッドは、着色インクを用いてプラスチックフィルムにマイクロ文字印刷を施してスレッド化する方法や、プラスチックフィルムにマイクロ文字を直接箔押しする方法や、真空蒸着装置においてマスクまたはテンプレートを使用して選択的に金属化する方法、金属化した後に腐食によりデメタライジング加工する方法が知られている（例えば、特許文献６参照。）。これらのうち、着色インキによりマイクロ文字を形成したスレッドや、「デメタライジング加工」によりマイクロ文字を形成したスレッドは、紙幣用紙、パスポート用紙、商品券用紙などに多用されている。
【０００９】
ところで、紙は厚みが薄い場合には光を多く透過するが、厚みが増すに従って光を透過しにくくなる。処方によっても異なるが、たとえば坪量９０g／ｍ2のパスポート冊子の本文用紙に使用される偽造防止用紙で、不透明度（ＪＩＳ  Ｐ８１４９に規定）は８０〜９０％の値を示すことが多い。用紙の不透明度がこの程度であれば、透明なベースフィルム上にマイクロ文字を形成したスレッドを用紙に抄き込んだ場合、用紙の表面および裏面からマイクロ文字を読むことができる。ただし、スレッドが紙の厚み方向に対してほぼ中央に抄き込まれていないと、用紙の表から見た場合と裏から見た場合とで、マイクロ文字の見え方が同一ではなく、かなり異なった見え方になる。しかし、例えば、パスポート冊子の本文用紙のように表裏両面を利用するような用途においては、各頁の表側と裏側でスレッドに形成されたマイクロ文字の見え方が同一でないと不都合を生じる。
【００１０】
また、偽造防止用紙はスレッドの抄き込みのほかに種々の偽造防止技術を採用することが多い。その代表的な技術に「透かし」がある。透かしは周知のように、円網抄紙機の円網シリンダーや、長網抄紙機のダンディーロールの上網に、（１）金属やプラスチック製の型を貼り付けたり、（２）上網の目を部分的に樹脂などで塗りつぶしたり、（３）上網に凹凸加工を施した網を使用して製造されている。
【００１１】
上記（１）、（２）の方法では、型の部分の網目が塞がれているので紙料の通過が抑制され、この部分には紙層が形成されないか形成されても薄くなるため、透かしが発現する。（３）の方法では、透かし模様を網の凹凸として打ち出すが、網の目は塞がれていない。透かし模様は網の凹凸の大きさ、網の斜面の角度などにより繊維の堆積に差が生じて透かしが発現する。
【００１２】
透かし入りの用紙は、単層抄きの用紙、多層抄き合せの用紙のいずれにおいても製造されている。多層抄き合せの透かし入り用紙においては、透かしの効果を最大限に発揮させるために必ずしも各層を同じ重量に抄き合わせるとは限らないし、奇数の紙層を抄き合わせる場合もある。たとえば１００g／ｍ2の透かし入りの用紙を３層抄き合わせで製造するとして、表面層および裏面層を３０g／ｍ2ずつとし、中間層を４０ｇ／ｍ2として、中間層に透かしを入れるようなことが行われる。また、透かしを入れなくても、紫外蛍光発色繊維を３層抄き合わせ紙の中間層に抄き込み、この用紙にマイクロ文字入りのスレッドを抄き込む場合もある。このような場合、表面層の紙層と中間層の紙層との間、または裏面層の紙層と中間層の紙層との間のどちらかにスレッドを挿入することになる。
【００１３】
仮に前者の構成で用紙を製造したとすると、表面からは３０g／ｍ2の紙層を通して、裏面からは７０g／ｍ2の紙層を通してスレッドに形成されたマイクロ文字を読むことになる。３０g／ｍ2の紙層と７０g／ｍ2の紙層では、当然のことながら、光の透過率は３０g／ｍ2の方が大きいので、表面から見たときの方が裏面から見たときよりマイクロ文字が鮮明に見えることになる。このため、前述したように、パスポート冊子の本文用紙のように表裏両面を利用するような用途においては、表裏両面からマイクロ文字が同一の見え方で見えることが要求されるにもかかわらず、裏面からはマイクロ文字が見えにくいという問題点を生じる。
【００１４】
以下に先行技術文献を示す。
【特許文献１】特開昭５１−１３０３０９号公報
【特許文献２】特開平２−１６９７９０号公報
【特許文献３】特公平５−４００８０号公報
【特許文献４】米国特許第４４６２８６６号公報
【特許文献５】特許第２８４５１９７号公報
【特許文献６】特公平６−６２０３０号公報
【発明の開示】
【発明が解決しようとする課題】
【００１５】
本発明は、このような従来技術の問題点を解決しようとするものであり、偽造防止層（マイクロ文字が代表的な例）を形成したスレッドを用紙に抄き込んだときに、スレッドの抄き込まれた位置が表面側または裏面側に偏っていても、用紙の表面または裏面から視認した際に偽造防止層が同一の見え方で見えるような偽造防止用紙および偽造防止印刷物を提供することを目的とする。
【００１６】
なお、本発明において、偽造防止層が実質的に同一の見え方で見えるとは、偽造防止層の色相、濃度、彩度が同一かほぼ同一の調子に見えることを意味する（以下、本明細書では、特に断りのない限り、「同一かほぼ同一」を「ほぼ同一」という）。
【課題を解決するための手段】
【００１７】
本発明は、上記の課題を解決するために成されたものであり、本発明の請求項１に係る発明は、表面に偽造防止層を設けたスレッドを紙層間に抄き込んだ偽造防止用紙において、該スレッドより表面側に位置する一の紙層又は複数の紙層を抄き合わせてなる紙層と、該スレッドより裏面側に位置する一の紙層又は複数の紙層を抄き合わせてなる紙層とで、不透明度が一致していることを特徴とする偽造防止用紙である。
【００１８】
本発明の請求項２に係る発明は、請求項１記載の偽造防止用紙を用いたことを特徴とする偽造防止印刷物である。
【発明の効果】
【００１９】
本発明に係る偽造防止用紙は、表面に偽造防止層を設けたスレッドを紙層間に抄き込んだ偽造防止用紙において、抄き合わせる紙層の不透明度を変化させることで、用紙の表面（オモテ面）及び裏面を観察した際に、スレッドに設けた偽造防止層がほぼ同一に視認できるようにしたことより、偽造防止層を形成したスレッドを用紙の厚み方向において中央からずれた位置に抄き込んだとしても、用紙の表面または裏面から視認した際に偽造防止層が実質的に同一の見え方で見えるようになると言う効果を有する。
【００２０】
本発明の偽造防止用紙は、このような特長を有するので、特に表裏両面を使用する用途、例えば、パスポート冊子の本文用紙、紙幣、商品券、身分証明用冊子などの偽造防止印刷物に好適に使用できる。
【発明を実施するための最良の形態】
【００２１】
本発明の実施の形態を図１から図７に基づいて詳細に説明するが、特にこれに制約されるものではない。
【００２２】
図１は本発明に係る偽造防止用紙のスレッドの１実施例を示す斜視図であり、図２は本発明に係る偽造防止用紙のスレッドの１実施例を示す側断面図であり、図３は図２のスレッドを３層抄き合わせ紙に抄き込んだ偽造防止用紙の側断面図であり、図４は図２のスレッドを２層抄き合わせ紙に抄き込んだ偽造防止用紙の側断面図であり、図５は本発明に係る偽造防止用紙のスレッドのその他の実施例を示す側断面図であり、図６は本発明に係る偽造防止用紙のスレッドのまたその他の実施例を示す側断面図であり、図７は本発明に係る偽造防止印刷物の１実施例を示す平面図である。
【００２３】
本発明に係るマイクロ文字を形成したスレッドにおいて、ベースフィルム上に形成されるマイクロ文字はどのような形態のものでも使用できる。一例を挙げると、マイクロ文字や画像の印刷層をベースフィルム上に形成した形態、デメタライジング加工によるマイクロ文字や画像の層をベースフィルム上に形成した形態、およびこれらの組み合わせなどが挙げられる。
【００２４】
特に、本発明の効果を最大限に発揮できるスレッドの形態は、本出願人がＰＣＴ／ＪＰ２００６／３１３８５５（国際公開番号ＷＯ２００７／００７７８４Ａ１）において出願したものであることが好ましい。
【００２５】
具体的には、図６に示すように、ベースフィルム（１）の片側の面に所望のパターン状に形成された１つ以上の金属薄膜層（３）、および該金属薄膜層（３）のそれぞれの上にそれぞれの金属薄膜層（３）と同じパターン状に形成され且つ着色された着色樹脂層（７）を備え、該金属薄膜層（３）が有る領域と、該金属薄膜層（３）が無い領域との光透過性の違いによって、光に翳したときに前者と後者との間でコントラストが生じること、且つ、該ベースフィルム（１）の該金属薄膜層（３）および着色樹脂層（７）が備わった側から観察すると、該パターン状の着色樹脂層（７）を視認できることを特徴とするスレッドが好ましい。
【００２６】
さらに、前記ベースフィルム（１）の反対側の面に、所望のパターン状に形成された１つ以上の金属薄膜層（４）、及び、該金属薄膜層（８）のそれぞれの上にそれぞれの金属薄膜層（４）と同じパターン状に形成され且つ着色された着色樹脂層（８）を備えたスレッド（２０）も好ましい。
【００２７】
以下、図面を参照しながら本発明を詳細に説明するが、偽造防止層としてマイクロ文字を形成したスレッドを代表例として先ず説明する。
【００２８】
図１は、本出願人が先に出願した特願２００６−２８８８４０号の図１であって、表面にマイクロ文字を形成したスレッドの一例の斜視図である。図１に示したスレッドは、短冊状のベースフィルム（１）上に偽造防止層としてマイクロ文字（２）が形成されている。
【００２９】
図２は、本出願人が先に出願した特願２００６−２８８８４０号の図２であり、スレッドの断面図を示している。スレッド（２０）は透明なベースフィルム（１）上に偽造防止層としてマイクロ文字（２）を形成したものであり、スレッド（２０）の表面から見た場合でも裏面から見た場合でも、マイクロ文字（２）の見え方は実質的に同じになる。
【００３０】
図３は、本出願人が先に出願した特願２００６−２８８８４０号の図３と同一であり、前記、図２のスレッド（２０）を３層抄き合わせ紙に抄き込んだ偽造防止用紙の断面図を示している。
【００３１】
図３において、３層抄き合わせ紙の紙層（１１、１２、１３）抄き合わせ比率は、同一で、１：１：１であるものとする。この場合、用紙の表面から見たときと裏面から見たときで、マイクロ文字の見え方が異なる。すなわち、表面から見たときには１層の紙層（１１）を通してスレッド（２０）上のマイクロ文字（２）を見ることになるのでマイクロ文字（２）の見え方が鮮明であるが、裏面から見たときには２層の紙層（１３、１２）を通してスレッド（２０）上のマイクロ文字（２）を見ることになるので、マイクロ文字（２）の見え方が不鮮明になる。
【００３２】
図４は、本出願人が先に出願した特願２００６−２８８８４０号の図４と同一であり、前記、図２のスレッド（２０）を２層抄き合わせ紙に抄き込んだ偽造防止用紙の断面図を示している。
【００３３】
図４において、２層抄き合わせ紙の紙層（１４、１５）抄き合わせ比率は、同一で１：１であるものとする。この場合、用紙の表面から見たときと裏面から見たときで、それぞれほぼ同一厚さの紙層（１４）、または紙層（１５）を通してスレッド（２０）上のマイクロ文字（２）を見るので、マイクロ文字（２）の見え方はほぼ同一になる。
【００３４】
本発明に係る偽造防止用紙は、図３に示したように、それぞれ偽造防止用紙の表面および裏面からスレッドの偽造防止層までの厚み方向の距離が互いに異なっている場合に、用紙の表面から見ても裏面から見てもマイクロ文字の見え方がほぼ同一の見え方になるようにすることを目的とするものである。
【００３５】
次に、本発明に使用するスレッドの構成について代表的な例を挙げて詳細に述べるが、本発明においてはこれらの構成以外のスレッドも使用できることは言うまでもない。
【００３６】
［着色インキでマイクロ文字を形成した例］
このスレッドは、図２に示したスレッドにおいて、透明なベースフィルム上に偽造防止層として着色インキを印刷してなるマイクロ文字を形成したものである。このスレッドは、ベースフィルムが透明であるので、スレッドの表（オモテ）面または裏面のいずれから見てもマイクロ文字は同一に観察される。
【００３７】
［デメタマイクロ文字を片面に形成した例］
このスレッドは、図２に示したスレッドにおいて、透明なベースフィルム上に偽造防止層としてデメタライジング加工によりマイクロ文字を形成したものである。このスレッドは、ベースフィルムが透明であるので、スレッドのオモテ面または裏面のいずれから見てもマイクロ文字は同一に観察される。
【００３８】
［白色ベースフィルムの両面にマイクロ文字を印刷した例］
図５は、本出願人が先に出願した特願２００６−２９３７７２号の図２であり、スレッド（２０）の断面図を示している。このスレッド（２０）は、不透明な白色のベースフィルム（１）の表裏両面に着色印刷層（３１、３２）が形成されている。
【００３９】
［透明フィルムベースの両面デメタマイクロ文字スレッドの例］
図６は、本出願人が先に出願したＰＣＴ／ＪＰ２００６／３１３８５５号の図５であり、  このスレッドは、透明なベースフィルム（２）上の両面に偽造防止層としてデメタライジング加工によりマイクロ文字を形成したものである。この例では、着色された樹脂印刷層（７、８）を基材の表面の全面に形成するのではなく、部分的に着色されていない樹脂印刷層（９）を設けている。このスレッドは、ベースフィルムが透明であるので、スレッドのオモテ面または裏面のいずれから見てもマイクロ文字は同一の調子で観察される。
【００４０】
次に、マイクロ文字を形成する手段について説明する。マイクロ文字の形成手段としては、印刷とデメタライジング加工が代表例として知られている。
【００４１】
印刷法によってマイクロ文字を形成する場合に使用するインキは、バインダー樹脂、着色顔料、白色顔料の他に、硬化剤、流動性改良剤、ブロッキング防止剤、静電防止剤、可
塑剤、界面活性剤などの各種の助剤を必要に応じて配合することによって調製する。着色顔料としては、周知の有機または無機着色顔料を用いる。有機顔料としてはフタロシアニン系、アゾ系、アンスラキノン系など、無機顔料としてはカーボンブラック系、酸化チタン系、酸化鉄系、水酸化鉄系、酸化クロム系、アルミニウムなどの金属粉末など、白色顔料としては前記顔料を使用することができる。
【００４２】
デメタライジング加工によるマイクロ文字を形成する場合、公知の方法を用いることができる（特表２００５−１３５８５号公報など参照。）。例えば、金属アルミニウムを真空蒸着したベースフィルムに耐アルカリ性や耐酸性を有する樹脂インキでマイクロ文字を印刷して樹脂印刷層を形成した後、アルカリ性水溶液や酸性水溶液で印刷部以外のアルミニウムなどの蒸着層を洗い流す方法が用いられる。また、フォトレジストを蒸着層表面に塗布し、マイクロ文字パターンを露光し、レジストを硬化させた後にエッチング処理する方法も用いられる。これらの処理により印刷部または硬化レジスト部にアルミニウムなどの蒸着層を残し、印刷部以外または硬化レジスト部以外の個所ではベースフィルムを露出させる。デメタライジング加工の種々の変形例としては、本出願人がＰＣＴ／ＪＰ２００６／３１３８５５において提案した方法が挙げられる。
【００４３】
蒸着層に用いられる金属としては、アルミニウムが代表的であるが、この他にスズ、亜鉛、鉄、ニッケル、クロム、コバルトなどの金属の単体や合金を使用できる。マイクロ文字列の少なくとも一部を、たとえばニッケル−コバルトのような磁性体の蒸着膜にすることで、磁気情報に基づく偽造防止手段とすることができる。金属蒸着層の厚みは通常１０〜１００ｎｍが適切である。
【００４４】
以下、本発明に係るスレッドの製造方法をより詳しく説明する。以下の記載において、ｇ／ｍ2、質量％、質量部はいずれも乾燥換算の値を示す。
【００４５】
本発明において、ベースフィルムとしては、セロファン、ポリプロピレン、ポリエステル、ポリブチレンテレフタレート、ポリアセタール、ポリフェニレンエーテル、液晶ポリマー、ポリ塩化ビニル、ポリアミド、ポリカーボネート、ポリメタクリル酸エチル、ポリスチレンなどの半合成または合成樹脂フィルムを単層または積層体の形態で使用できる。本発明においては、ベースフィルムの代表例として、物理的な強度が大きく、化学的にも安定なポリエステルフィルムが好適に使用できる。
【００４６】
ベースフィルムは、抄紙機の乾燥ゾーンで融解または軟化せず、９０〜１１０℃で粘着性を帯びないことが好ましい。ベースフィルムの厚みは、薄すぎると各種の加工が困難となり、厚すぎるとスレッドを紙層間に抄き込んだ場合に部分的に厚みが増して種々の問題点を引き起こすので、通常５〜２５μｍとすることが好ましい。
【００４７】
ベースフィルムは、無彩色で透明なフィルム、有彩色で透明なフィルム、無彩色で半透明なフィルム、有彩色で半透明なフィルム、無彩色で不透明なフィルム、有彩色で不透明なフィルムのいずれをも使用することができる。
【００４８】
次に、ベースフィルム上に、印刷法やデメタライジング法によってマイクロ文字を形成する。必要に応じてベースフィルムの一面または両面に接着剤を塗工する。接着剤としては、抄紙機のドライヤーで軟化または溶融して、用紙と強固に接着する性能を有するものを使用する。
【００４９】
具体的には、ポリ酢酸ビニル樹脂系、ポリ塩化ビニル樹脂系、ポリエステル樹脂系、ポリアクリル酸エステル樹脂系、エチレン−酢酸ビニル共重合体樹脂系、ポリビニルアルコール樹脂系などの接着剤を水系または溶剤系の塗料とし、ロールコーターやグラビアコー
ターなどの塗工機を用いて基材の表面に塗工することにより形成できる。
【００５０】
接着剤の塗工量は、通常０．１〜１０ｇ／ｍ2である。接着剤には必要に応じて、ブロッキング防止剤、潤滑剤、着色剤、紫外蛍光発色剤などを添加してもよい。スレッドの表裏を判定することが必要な場合には、ベースフィルムとして紫外線を吸収するベースフィルムを使用し、接着剤に紫外蛍光発色剤を添加して、一面だけにこの接着剤を塗工したスレッドを製造し、紫外線の照射による発光の有無に基づいてスレッドの表裏を判定する。
【００５１】
次いで、マイクロスリッター装置を使用して、常法に従い所定の巾でベースフィルムをスリットすることにより本発明のスレッドを製造することができる。スレッドの巾は、通常０．５〜１０ｍｍである。スレッド上のマイクロ文字は、１列以上の正文字や正模様のパターンが視認できるように形成する。
【００５２】
次に、本発明の偽造防止用紙の製造方法の一例を説明する。
【００５３】
まず、針葉樹晒クラフトパルプ（ＮＢＫＰ）、広葉樹晒クラフトパルプ（ＬＢＫＰ）、針葉樹晒サルファイトパルプ（ＮＢＳＰ）、サーモメカニカルパルプ（ＴＭＰ）などの製紙用パルプを主体とし、ビーターやディスクリファイナーなどを使用して叩解処理し、これに白土、カオリン、珪藻土、ホワイトカーボン（非晶質合成シリカ）、尿素樹脂などの樹脂系填料、タルク、硫酸カルシウム、炭酸カルシウム、二酸化チタン、水酸化アルミニウムなどの各種填料、紙力増強剤、サイズ剤、歩留まり向上剤、消泡剤、着色染料、着色顔料、蛍光増白剤、定着剤などを適宜併用し紙料を調製する。
【００５４】
本発明の偽造防止用紙は、従来公知の多層抄き合わせ方法を使用して製造する。例えば、複数の長網抄紙機の組み合わせ、複数の円網抄紙機の組み合わせである。スレッドの紙層間への挿入方法も、従来公知の方法を採用できる。例えば、長網抄紙機のスライス部分における紙料の流れの中にノズルを入れ、ノズルに水を流しながらスレッドを繰り出し、抄紙網に形成される紙層中にスレッドを抄き込む方法（例えば、前記特許文献１参照。）、長網抄紙機のフローボックスから流出する紙料へスレッドの挿入装置を設置し、空気流でスレッドと紙料を非接触状態としながらスレッドを抄き込む方法（例えば、前記特許文献２参照。）、２層以上を有した円網抄紙機を使用し、２層以上の抄き合わせで、内壁に凹凸を設けた送管を使用してスレッドを紙層間に送り出し、紙層間にスレッドを抄き込む方法（例えば、前記特許文献３参照。）などを採用できる。もちろん、本発明の偽造防止用紙は、これら以外の方法を採用して製造してもよい。
【００５５】
本発明においては、抄き合わせる紙層の不透明度を変化させることで、用紙の表面（オモテ面）及び裏面を観察した際に、スレッドに設けた偽造防止層がほぼ同一に視認できるようにすることが必要である。例えば、同一の坪量の紙層を３層抄き合わせる場合、スレッドは１層目の紙層と２層目の紙層の間に挿入するか、または２層目の紙層と３層目の紙層の間に挿入するかのいずれかである。前者の場合は、１層目の紙層の不透明度は、２層目と３層目の紙層を抄き合わせた時の不透明度と一致させる必要があり、１層目を形成する紙料と２層目、３層目を形成する紙料は変化させて調製し、抄紙ヘッドに導かれる。後者の場合は、３層目の紙層の不透明度は、１層目と２層目の紙層を抄き合わせた時の不透明度と一致させる必要があり、３層目を形成する紙料と１層目、２層目を形成する紙料は変化させて調製し、抄紙ヘッドに導かれる。
【００５６】
抄き合わせる紙層の不透明度を変化させる手段として、一般的には、紙層を形成させる紙料に添加する填料の量を多くすることが採用できる。この際、同一の添加量で比較した場合に不透明度を大きくする効果の大きい、屈折率の高い填料を採用することが好ましい。このような理由から、二酸化チタンなどの填料が好ましく用いられる。二酸化チタンの中でもルチル型の二酸化チタンは、屈折率が高いので最も効果が大きい。
【００５７】
本発明に於いて、抄紙中にサイズプレス装置などを用いて用紙表面にポリアクリルアマイド樹脂、澱粉、ポリビニルアルコールなどを塗工してもよい。必要に応じて、マシンカレンダー処理やスーパーカレンダー処理を施し、表面平滑性を向上させることも適宜行われる。用紙の坪量は、通常５０〜１５０ｇ／ｍ2である。
【実施例】
【００５８】
以下に、実施例に基づいて本発明をより詳細に説明する。
【００５９】
＜スレッドの製造例＞
［製造例１：印刷法によるマイクロ文字入りスレッド］
ベースフィルムとして厚み１２μｍの透明ポリエステルフィルム［東レ（株）製、ルミラー（商品名）］の巻き取りを用意した。このベースフィルムの一面に黒インキを使用してマイクロ文字を印刷した。このマイクロ文字は、「ＳＥＣＵＲＩＴＹ」の正文字と逆文字（フィルムを裏返して見た時に「ＳＥＣＵＲＩＴＹ」の正文字に見える）との繰り返しパターンになっている。マイクロ文字の大きさは２．５ポイント（ポイント数はアメリカ式ポイント数を意味し、１ポイントは約０．３５ｍｍ）、文字と文字の間隔は０．３ｍｍ、文字列と文字列の間隔は０．８ｍｍとした。フィルムの裏面に、エチレン−酢酸ビニル系の感熱接着剤を２μｍの厚みで塗工して接着剤層を形成した。次いで、マイクロスリッターを使用して巾２．４ｍｍのスレッドを製造した。
【００６０】
［製造例２：デメタライジング加工による両面マイクロ文字入りスレッド］
ベースフィルムとして厚み１２μｍの透明ポリエステルフィルム［東レ（株）製、ルミラー（商品名）］の巻き取りを用意した。真空蒸着機を使用して常法に従い、このベースフィルムの両面に金属アルミニウムを５０ｎｍ（ナノメートル）ずつ蒸着した。この両面に、グラビア印刷機を使用し、青色に着色した耐アルカリ性樹脂インキ［デメタライジング加工用アクリル系樹脂１００質量部に青色染料オレオゾールブルー（住友化学工業社製）を２０質量部配合したもの］で着色した樹脂印刷層（マイクロ文字印刷層）を形成した。このマイクロ文字は、「★ＡＢＣＤ」の正文字と逆文字との繰り返しパターンになっている。マイクロ文字の大きさは２．５ポイント、文字と文字の間隔は０．４ｍｍ、文字列と文字列の間隔は０．８ｍｍとした。文字列はスレッドの長さ方向に対して１８度傾斜して印刷した。常法に従い、水酸化アルミニウム水溶液を使用して、デメタライジング加工を施し、水洗、乾燥してロールに巻き取った。さらに、グラビアコーターを使用して、エチレン−酢酸ビニル系の感熱接着剤を２μｍの厚みで片面に塗工して接着剤層を形成した。次いで、マイクロスリッターを使用して巾２．４ｍｍのスレッドを製造した。
【００６１】
以下、偽造防止用紙製造の実施例を挙げる。
【００６２】
＜実施例１＞
３槽型円網抄紙機での用紙の製造例
この円網抄紙機は、１槽目で先ず、最初の紙層を形成し、２槽目で次の紙層（中間層）を形成し１槽目で形成した紙層と抄き合わせ、３槽目で最後の紙層を形成し、１、２槽で形成した紙層と抄き合わす構造になっている。
【００６３】
紙料−１の調製
ＮＢＫＰ２５質量部、ＬＢＫＰ７５質量部をフリーネス３５０ｍｌＣ．Ｓ．Ｆ．に叩解し、これに填料として、ルチル型酸化チタン１２質量部と、アクリルアミド系紙力増強剤［荒川化学工業社製、ポリストロン（商品名）］０．４質量部、サイズ剤［荒川化学工業社製、サイズパインＥ（商品名）］１．０質量部、硫酸バンドを適量加え、紙料を調製し
た。
【００６４】
紙料−２の調製
填料を、白土１５質量部とした以外は、紙料−１と同一の紙料を調製した。
【００６５】
前記３槽式円網抄紙機の第１槽目に前記紙料−１を導入し、坪量３０ｇ／ｍ2の紙層を形成した。第２槽目と第３槽目には前記紙料−２を導入し、第２槽目で坪量４０ｇ／ｍ2の紙層（中間層）を形成し、第３槽では坪量３０ｇ／ｍ2の紙層を形成し、それぞれを抄き合わせた。なお、第２槽目で形成する紙層には、「ＳＥＣＵＲＩＴＹ」の文字（３６ポイント）より成る白透かしを常法に従い施した。第１槽目で形成した紙層と第２槽目で形成した紙層を抄き合わす際に常法に従い、前記製造例１で製造したスレッドを抄き込んだ。その後、常法に従い多筒式ドライヤーで乾燥して偽造防止用紙を製造した。なお、１群のドライヤーと２群のドライヤーの間でサイズプレス装置により、紙力増強を目的として変性澱粉水溶液を塗工した。得られた偽造防止用紙を反射光でそれぞれ表面および裏面から観察すると、どちらの面からもマイクロ文字の見え方がほぼ同一であった。なお、この偽造防止用紙の１槽目で形成した紙層と２槽目で形成した紙層の界面で剥離させ、１槽目で形成した紙層の不透明度をＪＩＳＰ８１４９に準じて測定したところ７８．５％であった。また２槽目と３槽目で抄き合わされた紙層の不透明度を測定したところ７８．３％でほぼ同一であった。
【００６６】
＜実施例２＞
２槽型円網抄紙機での用紙の製造例
この円網抄紙機は、１槽目で先ず、最初の紙層を形成し、２槽目で次の紙層を形成し１槽目で形成した紙層を抄き合わす構造になっている。この円網抄紙機の第１槽目に前記紙料−１を導入し、坪量３０ｇ／ｍ2の紙層を形成した。第２槽目には前記紙料−２を導入し、第２槽目で坪量７０ｇ／ｍ2の紙層を形成しそれぞれを抄き合わせた。第１槽目で形成した紙層と第２槽目で形成した紙層を抄き合わす際に常法に従い、前記製造例２で製造したスレッドを抄き込んだ。その後、常法に従い多筒式ドライヤーで乾燥して偽造防止用紙を製造した。なお、１群のドライヤーと２群のドライヤーの間でサイズプレス装置により、紙力増強を目的としてポリビニルアルコール水溶液を塗工した。得られた偽造防止用紙を反射光でそれぞれ表面および裏面から観察すると、どちらの面からもマイクロ文字の見え方がほぼ同一の調子に視認できた。なお、この偽造防止用紙の１槽目で形成した紙層と２槽目で形成した紙層の界面で剥離させ、１槽目で形成した紙層の不透明度をＪＩＳＰ８１４９に準じて測定したところ７９．０％であった。また２槽目で形成した紙層の不透明度を測定したところ７８．８％でほぼ同一であった。
【００６７】
＜実施例３＞
〔偽造防止印刷物の製造〕
図７に示すように、実施例２の偽造防止用紙を使用し、商品券の図柄などの印刷部（Ｐ）を印刷して偽造防止印刷物（２００）を製造した。
【００６８】
この偽造防止印刷物（２００）をそれぞれ表面および裏面から反射光で観察すると、抄き込まれたスレッド（２０）のマイクロ文字の見え方はほぼ同一の調子で視認できた。
【図面の簡単な説明】
【００６９】
【図１】本発明に係る偽造防止用紙のスレッドの１実施例を示す斜視図である。
【図２】本発明に係る偽造防止用紙のスレッドの１実施例を示す側断面図である。
【図３】図２のスレッドを３層抄き合わせ紙に抄き込んだ偽造防止用紙の側断面図である。
【図４】図２のスレッドを２層抄き合わせ紙に抄き込んだ偽造防止用紙の側断面図である。
【図５】本発明に係る偽造防止用紙のスレッドのその他の実施例を示す側断面図である。
【図６】本発明に係る偽造防止用紙のスレッドのまたその他の実施例を示す側断面図である。
【図７】本発明に係る偽造防止印刷物の１実施例を示す平面図である。
【符号の説明】
【００７０】
１・・・ベースフィルム
２・・・マイクロ文字
２０・・・スレッド
３・・・金属薄膜層
４・・・金属薄膜層
７・・・着色された樹脂層
８・・・着色された樹脂層
９・・・着色されていない樹脂層
１１・・・紙層
１２・・・紙層
１３・・・紙層
１４・・・紙層
１５・・・紙層
３１・・・着色印刷層
３２・・・着色印刷層
２００・・・偽造防止印刷物
Ｐ…商品券の図柄などの印刷部
【図１】
0005200486.tif 000002
【図２】
0005200486.tif 000003
【図３】
0005200486.tif 000004
【図４】
0005200486.tif 000005
【図５】
0005200486.tif 000006
【図６】
0005200486.tif 000007
【図７】
0005200486.tif 000008